(57)【要約】【課題】ハリ・腰感に富みナチュラルで立体的なムラ感に優れた敷物を得るのに好適なカーペットパイル用スラブヤーンと、これを用いた敷物を提供する。【解決手段】マルチフィラメント糸(２)からなる芯糸の周囲にマルチフィラメント糸(３)からなる少なくとも１本の鞘糸を配した、芯鞘構造のカーペットパイル用ヤーン(１)である。各鞘糸が芯糸の周囲を１重に巻き付いているグランド部(５)と、少なくともいずれかの鞘糸が芯糸の周囲を３重に巻き付いているスラブ部(６)とを、糸長手方向に交互に有している。総繊度は１４００デシテックス以上である。芯糸は好ましくはＢＣＦを含む。敷物はこのカーペットパイル用ヤーン(１)を表皮材に含む。【選択図】図１
2013204201.tif 000002
【特許請求の範囲】
【請求項１】
マルチフィラメント糸からなる芯糸の周囲にマルチフィラメント糸からなる少なくとも１本の鞘糸を配した芯鞘構造のカーペットパイル用ヤーンであって、
上記の各鞘糸が芯糸の周囲を１重に巻き付いているグランド部と、少なくともいずれかの鞘糸が芯糸の周囲を３重に巻き付いているスラブ部とを、糸長手方向に交互に有しており、
総繊度が１４００デシテックス以上であることを特徴とする、カーペットパイル用スラブヤーン。
【請求項２】
上記の芯糸がＢＣＦを含む、請求項１に記載のカーペットパイル用スラブヤーン。
【請求項３】
かさ高圧縮弾性率が７０％以上である、請求項１または２に記載のカーペットパイル用スラブヤーン。
【請求項４】
上記の鞘糸は１本のマルチフィラメント糸からなり、この鞘糸の芯糸への巻き付けにより、上記のグランド部は鞘糸が芯糸の周囲へ１重に巻き付けてあり、上記のスラブ部は鞘糸が芯糸の周囲へ３重に巻き付けてある、請求項１〜３のいずれかに記載のカーペットパイル用スラブヤーン。
【請求項５】
上記の鞘糸は２本のマルチフィラメント糸からなり、この両鞘糸の芯糸への巻き付けにより、上記のグランド部は鞘糸が芯糸の周囲へ２重に巻き付けてあり、上記のスラブ部は鞘糸が芯糸の周囲へ４重または６重に巻き付けてある、請求項１〜３のいずれかに記載のカーペットパイル用スラブヤーン。
【請求項６】
鞘糸に使用されるマルチフィラメント糸全体の繊度が、芯糸に使用されるマルチフィラメント糸の繊度に対し、７０％未満である、請求項１〜５のいずれかに記載のカーペットパイル用スラブヤーン。
【請求項７】
上記のスラブ部の繊度がグランド部の繊度の１．５倍以上である、請求項１〜６のいずれかに記載のカーペットパイル用スラブヤーン。
【請求項８】
請求項１〜７のいずれかに記載のカーペットパイル用スラブヤーンを表皮材に含むことを特徴とする、敷物。
【請求項９】
上記のカーペットパイル用スラブヤーンは、表皮材を構成するパイル本数の１０％以上を占める、請求項８に記載の敷物。
【発明の詳細な説明】
【技術分野】
【０００１】
本発明は、ハリ・腰感に富み、ナチュラルで立体的なムラ感に優れた敷物を得るのに好適なカーペットパイル用スラブヤーンと、これを用いた敷物に関する。
【背景技術】
【０００２】
近年、カーペットの意匠性を高めるためタフト機の柄だしによるものだけでなく、カーペットパイル用原糸に杢を付与することにより意匠性を高めようとする提案がされている(特許文献１、２参照)。特許文献１によると染色差のある糸を交絡させることで、染め上げたカーペットに杢調の外観が発現される。しかし、上記の原糸には凹凸(太さムラ)が無いため、この原糸による立体的な柄を表現することはできない。また、特許文献２に記載のものはＳ・Ｚ交互合撚糸を応用した技術であり、パイル糸に形成される撚り方向の変化によって糸に意匠性を付与するものである。このパイル糸は、外観が長手方向に変化してはいるが、糸の太さムラが殆ど無いため、敷物に立体的な柄を表現できるものではない。
【０００３】
一方、衣料用加工糸に目を向けると、以前より、仮撚装置を用いて１重３重交互巻き付けを施したスラブ調加工糸が多々提案されている(特許文献３、４、５参照)。これら提案によるスラブ調加工糸は、いずれも衣料用途に限定しているため総繊度が１０００デシテックス未満であることから、このままカーペットパイル用ヤーンに用いると、ハリ・腰感が劣るうえ、立体的な柄を充分に表現することは難しい。
【０００４】
上記同様のスラブヤーンで、一部にカーペット用途を謳ったものも提案されている(特許文献６参照)。しかしこの提案では、短繊維を供給して別の効果糸とともに巻き付けることで短繊維スラブを形成しているため、糸構造が硬くタイトなものとなり、カーペットとしたとき地薄でクッション性が劣り、ハリ・腰感に劣るものとなる問題がある。
【先行技術文献】
【特許文献】
【０００５】
【特許文献１】特開平１１−３５０２８１号公報
【特許文献２】特開２００９−０５２１６７号公報
【特許文献３】特開昭６１−８９３４４号公報
【特許文献４】特開昭６１−９７４４２号公報
【特許文献５】特開昭６１−２１５７３１号公報
【特許文献６】特開平１０−２０４７４０号公報
【発明の概要】
【発明が解決しようとする課題】
【０００６】
そこで本発明の解決すべき課題は、ハリ・腰感に富み、ナチュラルで立体的なムラ感に優れた敷物を得るのに好適なカーペットパイル用スラブヤーンと、これを用いた敷物を提供することである。
【課題を解決するための手段】
【０００７】
前記課題を解決するため、本発明のヒートセット糸は以下のいずれかの構成を有する。すなわち、
（１）マルチフィラメント糸からなる芯糸の周囲にマルチフィラメント糸からなる少なくとも１本の鞘糸を配した芯鞘構造のカーペットパイル用ヤーンであって、上記の各鞘糸が芯糸の周囲を１重に巻き付いているグランド部と、少なくともいずれかの鞘糸が芯糸の周囲を３重に巻き付いているスラブ部とを、糸長手方向に交互に有しており、総繊度が１４００デシテックス以上であることを特徴とする、カーペットパイル用スラブヤーン。
（２）上記の芯糸がＢＣＦを含む、前記（１）に記載のカーペットパイル用スラブヤーン。
（３）かさ高圧縮弾性率が７０％以上である、前記（１）または（２）に記載のカーペットパイル用スラブヤーン。
（４）上記の鞘糸は１本のマルチフィラメント糸からなり、この鞘糸の芯糸への巻き付けにより、上記のグランド部は鞘糸が芯糸の周囲へ１重に巻き付けてあり、上記のスラブ部は鞘糸が芯糸の周囲へ３重に巻き付けてある、前記（１）〜（３）のいずれかに記載のカーペットパイル用スラブヤーン。
（５）上記の鞘糸は２本のマルチフィラメント糸からなり、この両鞘糸の芯糸への巻き付けにより、上記のグランド部は鞘糸が芯糸の周囲へ２重に巻き付けてあり、上記のスラブ部は鞘糸が芯糸の周囲へ４重または６重に巻き付けてある、前記（１）〜（３）のいずれかに記載のカーペットパイル用スラブヤーン。
（６）鞘糸に使用されるマルチフィラメント糸全体の繊度が、芯糸に使用されるマルチフィラメント糸の繊度に対し、７０％未満である、前記（１）〜（５）のいずれかに記載のカーペットパイル用スラブヤーン。
（７）上記のスラブ部の繊度がグランド部の繊度の１．５倍以上である、前記（１）〜（６）のいずれかに記載のカーペットパイル用スラブヤーン。
【０００８】
また本発明の敷物は、以下の構成を有する。すなわち、
（８）前記（１）〜（７）のいずれかに記載のカーペットパイル用スラブヤーンを表皮材に含むことを特徴とする、敷物。
（９）上記のカーペットパイル用スラブヤーンは、表皮材を構成するパイル本数の１０％以上を占める、前記（８）に記載の敷物。
【発明の効果】
【０００９】
本発明のカーペットパイル用スラブヤーンによれば、各鞘糸が芯糸の周りをグランド部では１重に巻き付き、スラブ部では少なくともいずれかの鞘糸が３重に巻き付いており、このグランド部とスラブ部とが糸長手方向に交互に形成されているので、太さムラを備えており、このスラブヤーンを表皮材に含む敷物はナチュラルで立体的なムラ感を備えることができる。
しかも総繊度が１４００デシテックス以上であるので、ハリ・腰感に富む敷物を得ることができるうえ、スラブヤーンに形成されるグランド部とスラブ部との太さムラが明確となるため、このカーペットパイル用スラブヤーンを表皮材に用いることにより、立体的な意匠性に優れた敷物を提供することができる。
【図面の簡単な説明】
【００１０】
【図１】本発明の第１実施形態の、カーペットパイル用スラブヤーンを示す模式図である。
【図２】本発明の第１実施形態の、カーペットパイル用スラブヤーンの製造工程を示す概略構成図である。
【図３】本発明の第２実施形態の、カーペットパイル用スラブヤーンを示す模式図である。
【図４】本発明の第２実施形態の、カーペットパイル用スラブヤーンの製造工程を示す概略構成図である。
【発明を実施するための形態】
【００１１】
以下、図面を参照しつつ、本発明の実施形態について説明する。
図１は、本発明の第１実施形態の、カーペットパイル用スラブヤーンの形態をモデル的に示したものである。このカーペットパイル用スラブヤーン(１)は、芯糸となる第１マルチフィラメント糸(２)と、鞘糸となる第２マルチフィラメント糸(３)とからなり、両フィランメント糸(２・３)を引き揃えて同時仮撚りする際に、その加撚部に第２マルチフィラメント糸(３)を直接仮撚り加工速度に対して過供給することで得られる複合仮撚り加工糸である。
【００１２】
即ち、上記の過供給により、上記のカーペットパイル用スラブヤーン(１)は、第１マルチフィラメント糸(２)からなる芯糸の周囲に、第２マルチフィラメント糸(３)からなる鞘糸が配された芯鞘構造を有しており、且つ、第２マルチフィラメント糸(３)が１重に巻き付いたグランド部(５)と、３重に巻き付いた紡錘形のスラブ部(６)とが、糸長手方向に交互に形成されている。
【００１３】
上記のグランド部(５)では、鞘糸がＺ方向或いはＳ方向の実撚りとなっており、比較的収束した状態である。これに対し、上記のスラブ部(６)では、１重目の巻き付きがＺ方向或いはＳ方向の実撚りとなっており、２重目の巻き付きが１重目の巻き付き方向とは逆方向の実撚りとなっており、３重目の巻き付きが１重目の巻き付き方向と同じ方向の実撚りとなっている。この３重巻き付けされたスラブ部(６)は、強固に巻締まっているものの、グランド部(５)より太く形成されており、視覚的には凹凸のあるスラブムラ(太さムラ)を発現し、触覚的にはドライな風合いとなっている。
【００１４】
上記のカーペットパイル用スラブヤーン(１)は、上記のグランド部(５)とスラブ部(６)とで太さが大きく異なるが、これらを平均した総繊度は１４００デシテックス以上となっている。このカーペットパイル用スラブヤーン(１)の総繊度が１４００デシテックスよりも小さければ、敷物として地薄となり、ハリ・腰感がなくクッション性が劣るうえ、太さムラの発現が弱いものとなる。
【００１５】
上記の第１マルチフィラメント糸(２)は、特定の構造や材質のものに限定されないが、ＢＣＦ(Bulked Continuous Filament)糸であることが好ましい。本発明のカーペットパイル用スラブヤーンは、上記の複合仮撚りの工程を経て生産することができるのであるが、仮撚り由来の加工糸の捲縮、バルキー性のみでも、カーペットを製造した時の、所謂、ボリューム感である、ハリ・腰感を発現することが可能である。しかし、上記の芯糸としてＢＣＦを採用すると、仮撚り由来の捲縮とＢＣＦ自体の捲縮の相乗効果でそのハリ・腰感を高めることができて好ましい。
【００１６】
ここで、上記のＢＣＦとは、エアジェット捲縮糸やスタッフィング捲縮糸などとも称され、加熱流体（スチームや空気等）からなるエアジェットの乱流効果によって、それぞれの単繊維に不規則なループ状等の捲縮形態を形成した捲縮糸である。詳しくは日本繊維機械学会編集の「フィラメント加工技術マニュアル(下巻)」の第１章(２５〜３９頁)に、その形態について詳述されている。
【００１７】
上記のＢＣＦの素材としては、ナイロン、ポリエステル、ポリプロピレンなどが用いられる。ＢＣＦ糸の繊度としては、得られるスラブヤーンのハリ・腰感を高めるため９００デシテックス以上が好ましく、仮撚加工を施す限界から２５００デシテックス未満であることが好ましい。その態様としては、原着糸であっても白糸であってもよく、芯糸と鞘糸のこなれ状態を鑑み、鞘糸と複合する前の時点で、撚糸されていないことが好ましい。
【００１８】
上記の鞘糸に用いるマルチフィラメント糸は、特定の材質や形態のものに限定されず、生糸やウーリー糸のほか、ＢＣＦ糸であってもよいが、過剰に太いと仮撚り加工が容易でないため、ＢＣＦ糸以外のマルチフィラメント糸を用いるとより好ましい。なお鞘糸に用いるマルチフィラメント糸は、芯糸と鞘糸のこなれ状態を鑑み、芯糸と複合する前の時点で、撚糸されていないことが好ましい。
【００１９】
上記の鞘糸に使用されるマルチフィラメント糸全体の繊度としては、糸のハリコシを強調する観点から、芯糸に使用されるマルチフィラメント糸の繊度の７０％未満であるのが好ましい。
また上記の芯糸と鞘糸に使用されるそれぞれのマルチフィラメント糸は、原着糸であっても白糸であっても良いが、ムラ感を強調する観点から、芯糸と鞘糸とが互いに異なる色相や明度、彩度を備えるように、いずれか一方または両者が原着もしくは染色されていると好ましい。
【００２０】
上記のカーペットパイル用スラブヤーン(１)のかさ高圧縮弾性率は、芯糸と鞘糸の材質や、仮撚り加工の加工条件などによっても異なるが、芯糸の捲縮率が高いほど高くなり、また仮撚り加工の仮撚り数を大きくするほど高くなるので、これらを調整することにより所定の値に設定することができる。具体的には、このかさ高圧縮弾性率は、７０％以上であることが好ましく、これにより、これを用いて形成した敷物の底付感を抑え、ハリ・腰感に富む効果を大きくできる。ここで上記の「ハリ・腰感」とは、ボリューム感とも言うが、パイル糸が圧縮、座屈、毛倒れしても元の立毛状態に戻ろうとする特性を言い、敷物を踏んだ時に、敷物から足裏に伝わる反発感や、底付感がない状態等を示す。
【００２１】
上記のカーペットパイル用スラブヤーン(１)は糸長手方向に太さムラを有しているが、グランド部(５)に対するスラブ部(６)の太さの比率は、特定の値に限定されない。しかしこのスラブ部(６)の繊度がグランド部(５)の繊度の１．５倍以上であると、視覚的に太さムラを良好に表現できるうえ、触感としての凹凸のムラ感を訴求できて好ましい。
【００２２】
上記のカーペットパイル用スラブヤーン(１)は、例えば図２に示す製造工程で製造される。
即ちこの製造工程は、第１マルチフィラメント糸(２)と第２マルチフィラメント糸(３)の供給部(７)と、製造されたスラブヤーン(１)の巻取り部(８)との間に、各マルチフィラメント糸(２・３)の給糸ローラー(９・10)と、第１ヒーター(12)と、旋撚手段(13)と、デリベリーローラー(14)と、第２ヒーター(15)とを順に備えており、巻取り部(８)にスラブヤーン(１)をパッケージ(16)へ巻き取るワインダー(17)を備えている。そして、上記の両給糸ローラー(９・10)と旋撚手段(13)との間が加撚部(18)とされ、この旋撚手段(13)とデリベリーローラー(14)との間が解撚部(19)とされている。
【００２３】
上記の第１ヒーター(12)と第２ヒーター(15)とは、それらの近傍を通過する両マルチフィラメント糸(２・３)を熱セットするため所定温度で加熱できるものであればよく、特定の加熱手段に限定されない。
また上記の旋撚手段(13)は、ピン、フリクションディスク、ベルトのいずれの形式のものであってもよいが、確実に撚りを付与できる点から、ピン形式であるのが好ましい。
【００２４】
上記の供給部(７)から、上記の第１マルチフィラメント糸(２)と第２マルチフィラメント糸(３)がそれぞれ給糸ローラー(９・10)により給糸され、両糸(２・３)は一緒にされて上記の旋撚手段(13)により加撚部(18)で所定方向に同時仮撚りされ、第１ヒーター(12)で加熱されて熱セットされる。そしてこの熱セットされた仮撚り糸は、上記の旋撚手段(13)を通過したのち上記のデリベリーローラー(14)に引き取られる際、解撚部(19)で上記の仮撚りが解撚される。これにより得られたカーペットパイル用スラブヤーン(１)は、第１マルチフィラメント糸(２)を芯糸として、その周囲で第２マルチフィラメント糸(３)が所定方向への捲回と反転方向への捲回とを交互に繰り返した芯鞘構造となる。そして上記のデリベリーローラー(14)を通過したスラブヤーン(１)が、上記のワインダー(17)によりパッケージ(16)へ巻き取られる。
【００２５】
上記の製造工程において、第２マルチフィラメント糸(３)は振り支点ガイド(20)を経て加撚部(18)へ供給されるが、第１マルチフィラメント糸(２)の供給速度(仮撚り加工速度)に対して過供給にされている。この結果、第２マルチフィラメント糸(３)は、振り支点ガイド(20)から第１マルチフィラメント糸(２)までの距離(Ｌ)に応じた振幅で、第１マルチフィラメント糸(２)の長手方向へ往復するように振れる。これにより、第２マルチフィラメント糸(３)が第１マルチフィラメント糸(２)の周囲に１重に巻き付いたグランド部(５)と、３重に巻き付いた紡錘形のスラブ部(６)とが、糸長手方向に交互に形成される。
【００２６】
上記の第１実施形態では、芯糸の周囲に１本の鞘糸を巻き付けてスラブヤーンを形成した。しかし本発明では芯糸の周囲に複数の鞘糸を巻き付けたものであってもよい。
【００２７】
例えば図３に示す本発明の第２実施形態では、２本の鞘糸を使用してカーペットパイル用スラブヤーンを形成してある。
即ち、このカーペットパイル用スラブヤーン(１)は、例えばＢＣＦ等の、芯糸となる第１マルチフィラメント糸(２)と、２本の鞘糸となる第２マルチフィラメント糸(３)及び第３マルチフィラメント糸(４)とからなる。
これらのマルチフィラメント糸(２・３・４)は、例えば図４に示す製造工程により引き揃えられ、同時仮撚りすることで、上記のスラブヤーン(１)にされる。
【００２８】
上記の製造工程では、第２マルチフィラメント糸(３)と第３マルチフィラメント糸(４)が、それぞれ給糸ローラ(10・11)により給糸され、振り支点ガイド(21・22)を経て加撚部(18)へ、仮撚り加工速度に対して過供給される。なお、各振り支点ガイド(21・22)から第１マルチフィラメント糸(２)までの距離(L1・L2)は、同じ寸法に設定してもよく、或いは互いに異なる寸法に設定してもよい。その他の構成は上記の第１実施形態と同様であり、同様に作用するので説明を省略する。
【００２９】
上記の製造工程で得られるカーペットパイル用スラブヤーン(１)は、図３に示すように、第１マルチフィラメント糸(２)からなる芯糸の周りに、それぞれマルチフィラメント糸(３・４)からなる２本の鞘糸が配された、芯鞘構造を有している。そして、第２マルチフィラメント糸(３)と第３マルチフィラメント糸(４)が各々１重に巻き付くことで、併せて鞘糸が２重に巻き付いているグランド部(５)と、少なくとも一方のマルチフィラメント糸(３・４)が３重に巻き付くことで、併せて鞘糸が４重または６重に巻き付いている紡錘形のスラブ部(６)とが、糸長手方向に交互に存在している。
【００３０】
即ちこのカーペットパイル用スラブヤーン(１)は、芯糸に対し２本の鞘糸の巻き付けが複合したものであり、各鞘糸の１重巻き付け部と１重巻き付け部との組み合わせは２重巻き付け部となり、１重巻き付け部と３重巻き付け部との組み合わせは４重巻き付け部となり、３重巻き付け部と３重巻き付け部との組み合わせは６重巻き付け部となるのである。この結果、カーペットパイル用スラブヤーン(１)には、２重巻き付け部と４重巻き付け部と６重巻き付け部の３種の太さを有するムラが形成され、４重巻き付け部と６重巻き付け部からなるスラブ部(６)はより紡錘形となる。しかも総繊度が１４００デシテックス以上であるので、その太さムラはより明確となっている。
【００３１】
次に、本発明の敷物について説明する。本発明の敷物とは、例えば、屋内外、車両内に敷くカーペットやマット、床材等を指す。
【００３２】
本発明の敷物は、上記のカーペットパイル用スラブヤーン(１)を表皮材に用いた敷物である。この場合、表皮材の全てが本発明のカーペットパイル用スラブヤーンであってもよい。意図的にカーペット表面のムラ感を抑えるため、本発明のカーペットパイル用スラブヤーンを通常のＢＣＦなどと組み合わせて、例えば、１本交互などにしてタフティングしても構わない。ただし、上記のカーペットパイル用スラブヤーンが、表皮材を構成するパイル本数の１０％以上を占めると、ナチュラルで立体的なムラ感をより確実に得ることができるので好ましく、２０％以上を占めるとより好ましく、４０％以上を占めるとさらに好ましい。
【実施例】
【００３３】
以下、実施例により本発明をより具体的に説明する。ただし、本発明がこれら実施例に限定されるものではない。
なお各実施例と比較例の物性や特性等は、次の測定方法により測定した。
【００３４】
＜総繊度（デシテックス）＞
ＪＩＳ Ｌ １０１３：２０１０「化学フィラメント糸試験方法」の「８．３．１  正量繊度」に記載のＢ法に準じる。測定回数を２回とし、その平均値を算出した。
【００３５】
＜かさ高圧縮弾性率（％）＞
ＪＩＳ Ｌ １０１３：２０１０「化学フィラメント糸試験方法」の「８．１６  かさ高性」に記載のＡ法(並行法)に準じる。測定回数を５回とし、その平均値を算出した。
【００３６】
＜グランド部およびスラブ部の長さ＞
カーペットパイル用スラブヤーンを０．０８８３ｃＮ／デシテックス張力下で、各ムラごとのグランド部およびスラブ部の長さを求め、この測定を１０回繰り返し、その平均値を求めた。
【００３７】
＜グランド部およびスラブ部の繊度＞
カーペットパイル用スラブヤーンを０．０８８３ｃＮ／デシテックス張力下で、グランド部およびスラブ部それぞれ連続で３ｃｍ以上の部分で、３ｃｍにカットし、重量を測定して、デシテックスに換算した。この測定をそれぞれ２０回繰り返し、その平均値を求めた。
【００３８】
＜ハリ・腰感＞
敷物(タフテッドカーペット)をサンプルとし、サンプルを手で触り、ボリューム感を次のように評価した。
◎：ハリ・腰感に優れている。
○：ハリ・腰感が良い。
△：ハリ・腰感があまりない。
×：ハリ・腰感がない。
【００３９】
＜立体的なムラ感＞
敷物(タフテッドカーペット)をサンプルとし、サンプルを目視で観察することにより、立体的なムラ感を次のように評価した。
○：立体的なムラ感に優れている。
△：立体的なムラ感が目立たない。
×：立体的なムラ感が全くない。
【００４０】
［実施例１］
下記の第１マルチフィラメント糸を芯糸用に用い、第２マルチフィラメント糸を鞘糸用に用い、下記の仮撚り加工条件で、図２に示す仮撚り工程により仮撚り加工を施した。
［使用糸］
第１マルチフィラメント糸：９４０デシテックス６８フィラメントのナイロンＢＣＦ糸
第２マルチフィラメント糸：３３０デシテックス６８フィラメントのポリエステルウーリー糸
［仮撚り加工条件］
仮撚り機：ＴＦＴ−６Ｍ（ピン仮撚り機）
スピンドル回転数：４５，０００ｒｐｍ
加工速度：５０ｍ／ｍｉｎ
仮撚りドラフト：１．０２
第２マルチフィラメント糸のオーバーフィード率：＋７０％
施撚手段：ピン形式
仮撚り数：９００Ｔ／ｍ
第１ヒーター温度：１６０℃
第２ヒーター温度：２００℃
第２ヒーターでのオーバーフィード率：＋２０％
振り支点ガイドから第１マルチフィラメント糸までの距離(Ｌ)：２５ｃｍ
【００４１】
上記の仮撚り加工により、糸長手方向に１重巻き付け部と３重巻き付け部を交互に有する、実施例１のカーペットパイル用スラブヤーンを得た。このカーペットパイル用スラブヤーンの総繊度、かさ高圧縮弾性率、グランド部およびスラブ部の長さと繊度を表１に示す。
【００４２】
次に、この実施例１のカーペットパイル用スラブヤーンを１／１０ゲージタフト機で、目付け１００ｇ／ｍ２のＰＥＴ基布に、パイル高さ５．０ｍｍ、ステッチ８．７個／ｍｍでタフトし、パイル目付１１００ｇ／ｍ２の、レベルループのタフテッドパイル原反を得た。そしてこのタフテッドパイル原反の裏面にＳＢＲラテックスにてプレコーティングを行い、ポリエチレン樹脂シートをバッキング剤として用い、実施例１のタフテッドカーペットを得た。得られたカーペットのハリ・腰感と立体的なムラ感を表１に示す。
【００４３】
［実施例２］
振り支点ガイドから仮撚り加撚部までの距離(Ｌ)を４０ｃｍに設定する以外は、実施例１と同条件でピン仮撚り加工を実施して、実施例２のカーペットパイル用スラブヤーンを得た。得られたカーペットパイル用スラブヤーンの総繊度、かさ高圧縮弾性率、グランド部およびスラブ部の長さと繊度を表１に示す。
【００４４】
この実施例２のカーペットパイル用スラブヤーンを実施例１と同条件にて、タフト、プレコーティング、バッキングを行い、実施例２のタフテッドカーペットを得た。得られたカーペットのハリ・腰感と立体的なムラ感を表１に示す。
【００４５】
［実施例３］
下記の第１マルチフィラメント糸を芯糸用に用い、第２マルチフィラメント糸と第３マルチフィラメントとを鞘糸用に用い、下記の仮撚り加工条件で、図４に示す仮撚り工程により仮撚り加工を施した。
［使用繊維］
第１マルチフィラメント糸：９４０デシテックス６８フィラメントのナイロンＢＣＦ糸
第２マルチフィラメント糸：１４０デシテックス６８フィラメントのナイロン延伸糸
第３マルチフィラメント糸：１４０デシテックス６８フィラメントのナイロン延伸糸
［仮撚り加工条件］
仮撚り機：ＴＦＴ−６Ｍ（ピン仮撚り機）
スピンドル回転数：４５，０００ｒｐｍ
加工速度：５０ｍ／ｍｉｎ
仮撚りドラフト：１．０２
第２マルチフィラメント糸のオーバーフィード率：＋７５％
第３マルチフィラメント糸のオーバーフィード率：＋７０％
施撚手段：ピン形式
仮撚り数：９００Ｔ／ｍ
第１ヒーター温度：１６０℃
第２ヒーター温度：２００℃
第２ヒーターでのオーバーフィード率：＋２０％
第２マルチフィラメント糸の振り支点ガイドから第１マルチフィラメント糸までの距離(L1)：２５ｃｍ
第３マルチフィラメント糸の振り支点ガイドから第１マルチフィラメント糸までの距離(L2)：２５ｃｍ
【００４６】
上記の仮撚り加工により、糸長手方向に４重巻き付け部と６重巻き付け部を交互に有する、実施例３のカーペットパイル用スラブヤーンとなった。得られたカーペットパイル用スラブヤーンの総繊度、かさ高圧縮弾性率、グランド部およびスラブ部の長さと繊度を表１に示す。なお、スラブ部については、４重巻き付け部、６重巻き付け部のそれぞれについて、その長さおよび繊度を測定した。
【００４７】
この実施例３のカーペットパイル用スラブヤーンを実施例１と同条件にて、タフト、プレコーティング、バッキングを行い、実施例３のタフテッドカーペットを得た。得られたカーペットのハリ・腰感と立体的なムラ感を表１に示す。
【００４８】
［実施例４］
第２ヒーターを使用せず、デリベリーローラーを通過した加工糸を直接ワインダーで巻き上げる点以外は、実施例１と全く同一条件でピン仮撚り加工を実施して、実施例４のカーペットパイル用スラブヤーンを得た。得られたカーペットパイル用スラブヤーンの総繊度、グランド部およびスラブ部の長さと繊度を表１に示す。
【００４９】
この実施例４のカーペットパイル用スラブヤーンを実施例１と同条件にて、タフト、プレコーティング、バッキングを行い、実施例４のタフテッドカーペットを得た。得られたカーペットのハリ・腰感と立体的なムラ感を表１に示す。
【００５０】
［実施例５］
以下の糸使いで構成する以外は、実施例１と同条件でピン仮撚り加工を実施して、実施例５のスラブヤーンを得た。
［使用繊維］
第１マルチフィラメント糸：３３０デシテックス６８フィラメントのウーリーナイロン糸を３本引き揃えたもの
第２マルチフィラメント糸：３３０デシテックス６８フィラメントのウーリーナイロン糸
【００５１】
得られた実施例５のスラブヤーンの総繊度、かさ高圧縮弾性率、グランド部およびスラブ部の長さと繊度を表１に示す。
そしてこの実施例５のカーペットパイル用スラブヤーンを実施例１と同条件にて、タフト、プレコーティング、バッキングを行い、実施例４のタフテッドカーペットを得た。得られたカーペットのハリ・腰感と立体的なムラ感を表１に示す。
【００５２】
［比較例１］
下記の第１マルチフィラメント糸を芯糸用に用い、第２マルチフィラメント糸を鞘糸用に用いる以外は、実施例１と同条件でピン仮撚り加工を実施して、比較例１のカーペットパイル用スラブヤーンを得た。
［使用繊維］
第１マルチフィラメント糸：９４０デシテックス６８フィラメントのナイロンＢＣＦ
第２マルチフィラメント糸：１１０デシテックス４８フィラメントのウーリーナイロン糸
【００５３】
得られた比較例１のスラブヤーンの総繊度、かさ高圧縮弾性率、グランド部およびスラブ部の長さと繊度を表１に示す。
そしてこの比較例１のカーペットパイル用スラブヤーンを実施例１と同条件にて、タフト、プレコーティング、バッキングを行い、比較例１のタフテッドカーペットを得た。得られたカーペットのハリ・腰感と立体的なムラ感を表１に示す。
【００５４】
［比較例２］
下記の第１マルチフィラメント糸を芯糸用に用い、第２マルチフィラメント糸を鞘糸用に用い、下記の仮撚り加工条件で、図２に示す仮撚り工程により仮撚り加工を施した。
［使用繊維］
第１マルチフィラメント糸：１２４０デシテックス６８フィラメントのナイロンＢＣＦ糸
第２マルチフィラメント糸：３３０デシテックス６８フィラメントのポリエステルウーリー糸
［仮撚り加工条件］
仮撚り機：ＴＦＴ−６Ｍ（ピン仮撚り機）
スピンドル回転数：４５，０００ｒｐｍ
加工速度：５０ｍ／ｍｉｎ
仮撚りドラフト：１．０２
第２マルチフィラメント糸のオーバーフィード率：＋１０％
施撚手段：ピン形式
仮撚り数：９００Ｔ／ｍ
第１ヒーター温度：１６０℃
第２ヒーター温度：２００℃
第２ヒーターでのオーバーフィード率：＋２０％
振り支点ガイドから第１マルチフィラメント糸までの距離Ｌ：２５ｃｍ
【００５５】
上記の仮撚り加工により、比較例２のカーペットパイル用ヤーンを得たが、このカーペットパイル用ヤーンは、第２マルチフィラメント糸のオーバーフィード率が小さいためスラブ部を形成することができず、太さムラのないものであった。得られたカーペットパイル用ヤーンの総繊度とかさ高圧縮弾性率を表１に示す。
【００５６】
この比較例２の加工糸を実施例１と同条件にて、タフト、プレコーティング、バッキングを行い、比較例２のタフテッドカーペットを得た。得られたカーペットのハリ・腰感と立体的なムラ感を表１に示す。
【００５７】
【表１】
2013204201.tif 000003
【００５８】
上記の測定結果から明らかなように、比較例１のカーペットはハリ・腰感がないうえ、立体的なムラ感も劣るものであり、比較例２のカーペットにあっては、ハリ・腰感に優れるものの、立体的なムラ感が全くないものであった。これに対し本願発明の実施例１〜５にあっては、いずれも立体的なムラ感に優れており、特に芯糸にＢＣＦ糸を用いた実施例１〜４にあっては、優れたハリ・腰感を有するものであった。
【００５９】
上記の各実施形態や実施例で説明したカーペットパイル用スラブヤーンやこれを用いた敷物は、本発明の技術的思想を具体化するために例示したものであり、各フィラメント糸の材質や繊度、仮撚り加工条件などを、上記の実施形態や実施例のものに限定するものではなく、本発明の特許請求の範囲内において種々の変更を加え得るものである。
例えば上記の実施例では、いずれもピン形式の施撚手段を用いた。しかし本発明では、他の形式の旋撚手段を用いてもよい。
また上記の実施例１〜４では、いずれも芯糸にナイロンＢＣＦ糸を用いた。しかし本発明では芯糸にポリエステルＢＣＦ糸やポリプロピレンＢＣＦ糸など、他の材質のＢＣＦ糸を用いてもよいことは、言うまでもない。
【産業上の利用可能性】
【００６０】
本発明のカーペットパイル用スラブヤーンとこれを用いた敷物は、ハリ・腰感に富むうえ、ナチュラルで立体的なムラ感を有しているので、一般家庭のみならず、学校、病院、ホテル、老人ホーム、保養所などにおいて使用される高級敷物として特に好適であるが、他の敷物としても有用である。
【符号の説明】
【００６１】
１…カーペットパイル用スラブヤーン
２…第１マルチフィラメント糸
３…第２マルチフィラメント糸
４…第３マルチフィラメント糸
５…グランド部
６…スラブ部
７…供給部
８…巻取り部
９・10・11…給糸ローラー
12…第１ヒーター
13…旋撚手段
14…デリベリーローラー
15…第２ヒーター
16…パッケージ
17…ワインダー
18…加撚部
19…解撚部
20・21・22…振り支点ガイド
Ｌ・L1・L2…振り支点ガイドから第１マルチフィラメント糸までの距離
【図１】
2013204201.tif 000004
【図２】
2013204201.tif 000005
【図３】
2013204201.tif 000006
【図４】
2013204201.tif 000007